(57)【要約】【課題】吐出安定性が優れ、種々の程度の艶消し性を付与することができ、プリント物の意匠性や生産性を向上させ得るインクジェットインク、インクジェットプリント物およびインクジェットプリント物の製造方法を提供する。【解決手段】平均粒子径が０．４〜２．５μｍであり、屈折率が１．４〜１．７であり、比重が２．１以下である粒子を含む、インクジェットインク。【選択図】なし【特許請求の範囲】
【請求項１】
平均粒子径が０．４〜２．５μｍであり、屈折率が１．４〜１．７であり、比重が２．１以下である粒子を含む、インクジェットインク。
【請求項２】
前記粒子の含有量は、０．５〜１５質量％である、請求項１記載のインクジェットインク。
【請求項３】
前記粒子は、真球状架橋性ポリマー微粒子を含む、請求項１または２記載のインクジェットインク。
【請求項４】
前記粒子は、メラミン系ビーズを含む、請求項１または２記載のインクジェットインク。
【請求項５】
前記インクジェットインクは、ラジカル重合型紫外線硬化型インクである、請求項１〜４のいずれか１項に記載のインクジェットインク。
【請求項６】
（メタ）アクリルシランを含む、請求項５記載のインクジェットインク。
【請求項７】
前記粒子は、メラミン系ビーズを含み、
前記（メタ）アクリルシランと、前記メラミン系ビーズとの配合割合（質量比）は、１：１０〜１：２００である、請求項６記載のインクジェットインク。
【請求項８】
請求項１〜４のいずれか１項に記載のインクジェットインクを、インクジェット方式により基材上に付与する工程と、
前記基材を乾燥させる工程とを含む、プリント物の製造方法。
【請求項９】
請求項５〜７のいずれか１項に記載のインクジェットインクを、インクジェット方式により基材上に付与する工程と、
付与した前記インクジェットインクに紫外線を照射して硬化させる工程と、を含む、インクジェットプリント物の製造方法。
【請求項１０】
請求項１〜７のいずれか１項に記載のインクジェットインクが付与された、インクジェットプリント物。
【発明の詳細な説明】
【技術分野】
【０００１】
本発明は、インクジェットインク、インクジェットプリント物およびインクジェットプリント物の製造方法に関する。より詳細には、本発明は、吐出安定性が優れ、かつ、種々の程度の艶消し性を付与することのできるインクジェットインク、インクジェットプリント物およびインクジェットプリント物の製造方法に関する。
【背景技術】
【０００２】
従来、艶消し性の付与されたプリント物を得るためのインクジェット印刷用インクおよび印刷方法が提案されている（特許文献１）。特許文献１には、光硬化型樹脂を含むインクを硬化させることによって凹凸を形成し、これによりプリント物の表面を乱反射させて艶消し効果を発揮するインクジェット印刷用インクおよび印刷方法が開示されている。
【先行技術文献】
【特許文献】
【０００３】
【特許文献１】特開２０１４−１０１４７９号公報
【発明の概要】
【発明が解決しようとする課題】
【０００４】
特許文献１に記載の技術は、プリント物の表面に形成した凹凸の乱反射を利用して、艶消し効果を発揮している。そのため、それぞれの凹凸は、独立している必要がある。その結果、得られる艶消し性にも限界があり、所望の艶消し性を表現できない場合がある。また、それぞれの凹凸が独立するよう形成する必要があるため、特許文献１に記載の方法は、表現し得る意匠が制限されやすい。さらに、独立した凹凸を形成するためには、１回吐出量が制限されやすく、かつ、インクジェットプリント時に使用し得るインクジェット装置がシリアル型等に制限されやすい。その結果、特許文献１に記載の技術は、得られるプリント物の意匠性や生産性が制限されやすい。
【０００５】
本発明は、このような従来の発明に鑑みてなされたものであり、吐出安定性が優れ、種々の程度の艶消し性を付与することができ、プリント物の意匠性や生産性を向上させ得るインクジェットインク、インクジェットプリント物およびインクジェットプリント物の製造方法を提供することを目的とする。
【課題を解決するための手段】
【０００６】
上記課題を解決する本発明のインクジェットインク、インクジェットプリント物およびインクジェットプリント物の製造方法には、以下の構成が主に含まれる。
【０００７】
（１）平均粒子径が０．４〜２．５μｍであり、屈折率が１．４〜１．７であり、比重が２．１以下である粒子を含む、インクジェットインク。
【０００８】
このような構成によれば、インクジェットインクは、上記所定の平均粒子径、屈折率および比重を示す粒子を含んでいる。このようなインクジェットインクは、インクジェット印刷時においてノズルや流路に詰まりを生じにくく、吐出安定性が優れる。また、インクジェットインクは、上記粒子を含んでいることにより、種々の程度の艶消し性を付与することができ、プリント物の意匠性を向上させ得る。さらに、インクジェットインクは、上記粒子を含んでいることにより艶消し性を発揮しているため、従来技術のように凹凸を独立させて形成することが必須でない。その結果、インクジェットインクによれば、インクジェットプリント時に使用し得るインクジェット装置が制限されにくく、１回の吐出量を多くしたり、短時間で基材上にインクを付与することができ、プリント物の生産性を向上させ得る。
【０００９】
（２）前記粒子の含有量は、０．５〜１５質量％である、（１）記載のインクジェットインク。
【００１０】
このような構成によれば、インクジェットインクは、吐出安定性がより優れ、かつ、優れた艶消し効果が得られやすい。
【００１１】
（３）前記粒子は、真球状架橋性ポリマー微粒子を含む、（１）または（２）記載のインクジェットインク。
【００１２】
このような構成によれば、インクジェットインクは、インクジェット印刷時においてノズルに詰まりをより生じにくく、吐出安定性が優れる。また、真球状架橋性ポリマー微粒子は、インク中で膨潤しにくく、得られるインクの安定性が優れる。
【００１３】
（４）前記粒子は、メラミン系ビーズを含む、（１）または（２）記載のインクジェットインク。
【００１４】
このような構成によれば、メラミン系ビーズは、インク中でより膨潤しにくく、得られるインクの安定性がより優れる。
【００１５】
（５）前記インクジェットインクは、ラジカル重合型紫外線硬化型インクである、（１）〜（４）のいずれかに記載のインクジェットインク。
【００１６】
このような構成によれば、インクジェットインクは、材料選択の余地やコストメリットが大きく、所望のインクを設計しやすい。
【００１７】
（６）（メタ）アクリルシランを含む、（５）記載のインクジェットインク。
【００１８】
このような構成によれば、インクジェットインクは、安定性がより優れる。
【００１９】
（７）前記粒子は、メラミン系ビーズを含み、前記（メタ）アクリルシランと、前記メラミン系ビーズとの配合割合（質量比）は、１：１０〜１：２００である、（６）記載のインクジェットインク。
【００２０】
このような構成によれば、メラミン系ビーズは、（メタ）アクリルシランによって、たとえばアクリルモノマーとの相溶性が改善される。その結果、インクジェットインクは、安定性がより優れる。
【００２１】
（８）（１）〜（４）のいずれかに記載のインクジェットインクを、インクジェット方式により基材上に付与する工程と、前記基材を乾燥させる工程とを含む、プリント物の製造方法。
【００２２】
このような構成によれば、上記インクジェットインクが使用されることにより、種々の程度の艶消し性が付与され、意匠性の優れたインクジェットプリント物が作製され得る。また、このようなインクジェットプリント物の製造方法によれば、使用されるインクジェット装置が制限されにくく、１回の吐出量を多くしたり、短時間で基材上にインクを付与することができ、プリント物の生産性が向上し得る。
【００２３】
（９）（５）〜（７）のいずれかに記載のインクジェットインクを、インクジェット方式により基材上に付与する工程と、付与した前記インクジェットインクに紫外線を照射して硬化させる工程と、を含む、インクジェットプリント物の製造方法。
【００２４】
このような構成によれば、上記インクジェットインクが使用されることにより、種々の程度の艶消し性が付与され、意匠性の優れたインクジェットプリント物が作製され得る。また、このようなインクジェットプリント物の製造方法によれば、使用されるインクジェット装置が制限されにくく、１回の吐出量を多くしたり、短時間で基材上にインクを付与することができ、プリント物の生産性が向上し得る。
【００２５】
（１０）（１）〜（７）のいずれかに記載のインクジェットインクが付与された、インクジェットプリント物。
【００２６】
このような構成によれば、得られるプリント物は、上記インクジェットインクが使用されることにより、種々の程度の艶消し性が付与され、意匠性が優れる。また、プリント物は、効率よく生産されやすい。
【発明の効果】
【００２７】
本発明によれば、吐出安定性が優れ、種々の程度の艶消し性を付与することができ、プリント物の意匠性や生産性を向上させ得るインクジェットインク、インクジェットプリント物およびインクジェットプリント物の製造方法を提供することができる。
【発明を実施するための形態】
【００２８】
＜インクジェットインク＞
本発明の一実施形態のインクジェットインク（以下、単にインクともいう）は、平均粒子径が０．４〜２．５μｍであり、屈折率が１．４〜１．７であり、比重が２．１以下である粒子を含む。本実施形態のインクは、このように、所定の平均粒子径、屈折率および比重を示す粒子を含んでいることにより、インクジェット印刷時においてノズルに詰まりを生じにくく、吐出安定性が優れる。また、インクは、上記粒子を含んでいることにより、種々の程度の艶消し性を付与することができ、プリント物の意匠性を向上させ得る。さらに、インクは、上記粒子を含んでいることにより艶消し性を発揮しているため、従来技術のように凹凸を独立させて形成することが必須でない。その結果、本実施形態のインクによれば、インクジェットプリント時に使用し得るインクジェット装置が制限されにくく、１回の吐出量を多くしたり、短時間で基材上にインクを付与することができ、プリント物の生産性を向上させ得る。以下、それぞれの構成について説明する。
【００２９】
（粒子）
本実施形態のインクに含まれる粒子は、平均粒子径が０．４〜２．５μｍであり、屈折率が１．４〜１．７であり、比重が２．１以下であることを特徴とする。このような粒子を含むインクは、インクジェットプリント時においてノズルや流路を詰まらせにくく、インクの吐出安定性が優れる。また、このような粒子が付与されることにより、得られる塗膜が白濁等を生じにくく、基材には所望の艶消し性が付与され得る。
【００３０】
粒子の平均粒子径は、０．４μｍ以上であればよく、０．８μｍ以上であることが好ましい。また、粒子の平均粒子径は、２．５μｍ以下であればよく、２．０μｍ以下であることが好ましい。平均粒子径が０．４μｍ未満である場合、インクは、粒子を付与することによって得られる艶消し効果が不充分となりやすい。一方、平均粒子径が２．５μｍを超える場合、インクは、インクジェットプリント時において粒子がノズルや流路に詰まる可能性があり、吐出安定性が低下する場合がある。なお、本実施形態において、平均粒子径は、たとえばレーザー回折散乱法を測定原理とする粒度分布測定装置により測定することができる。粒度分布測定装置は、動的光散乱法を測定原理とする粒度分布計（日機装社（Nikkiso Co., Ltd.）製のマイクロトラックＵＰＡ等）が例示される。
【００３１】
粒子の屈折率は、１．４０以上であればよく、１．４５以上であることが好ましい。また、粒子の屈折率は、１．７０以下であればよく、１．６５以下であることが好ましい。屈折率が１．４０未満である場合、インクは、バインダー樹脂（たとえば後述するアクリルモノマー）よりも屈折率が低くなりやすく、艶消し効果が得られにくい。一方、屈折率が１．７０を超える場合、得られるプリント物の塗膜が白濁しやすい。なお、本実施形態において、粒子の屈折率は、たとえばアッべ屈折計（ＫＰＲ−３０Ａ、島津製作所（株）製）を使用し、プリズム上に粒子を載せることで測定することができる。
【００３２】
粒子の比重は、２．１以下であればよく、２．０以下であることが好ましい。なお、粒子の比重の下限は特に限定されない。粒子の比重が２．１を超える場合、粒子は、塗膜形成時に沈み込みやすく、所望の艶消し効果が得られない傾向がある。なお、本実施形態において、粒子の比重は、真比重を表しており、ゲーリュサック型比重瓶（ピクノメーター）法を用いて測定することができる。
【００３３】
粒子の含有量は特に限定されない。一例を挙げると、粒子の含有量は、インク中、０．５質量％以上であることが好ましく、１質量％以上であることがより好ましく、２質量％以上であることがさらに好ましい。また、粒子の含有量は、インク中、１５質量％以下であることが好ましく、１２質量％以下であることがより好ましく、１０質量％以下であることがさらに好ましい。粒子の含有量が上記範囲内であることにより、インクは、所望の艶消し効果が得られやすい。また、インクは、貯蔵安定性が優れ、かつ、得られる塗膜は、白濁等を生じにくい。
【００３４】
本実施形態の粒子は、上記所定の平均粒子径、屈折率および比重を示す粒子であればよく、粒子の材料は特に限定されない。一例を挙げると、粒子は、各種無機系粒子または有機系粒子（ビーズ）であってもよい。
【００３５】
無機系粒子は、珪素、アルミニウム、亜鉛、チタン、ジルコニウム、イットリウム、インジウム、アンチモン、錫、タングステン等の金属元素を含む酸化物である。これらの中でも、無機系粒子は、バインダー樹脂（たとえば後述するアクリルモノマー）と比較して大差がなく、かつ、比重が比較的小さい点から、シリカビーズ（屈折率：１．４４、比重：２．０）、アルミナビーズ（屈折率：１．６３、比重：４．０）等であることが好ましい。これらの中でも、比重が比較的小さい点から、無機系粒子は、シリカビーズであることが好ましい。無機系粒子は併用されてもよい。なお、無機系粒子の種類によって、組成が一定でない場合がある。そのため、上記屈折率の値は、その無機系粒子における一般的な値に過ぎず、後述する実施例で使用された無機系粒子のように、同一の無機系粒子であっても多少値が異なる場合がある。有機系粒子も同様である。
【００３６】
有機系粒子は、ポリメチルメタクリレートビーズ（屈折率１．４９、比重：１．２〜１．４）、アクリルビーズ（屈折率１．５０、比重：１．２〜１．４）、アクリル−スチレン共重合体ビーズ（屈折率１．５４、比重：１．２〜１．２５）、メラミン系ビーズ（屈折率１．５７、比重：１．５〜１．６）、高屈折率メラミン系ビーズ（屈折率１．６５、比重：１．５〜１．６）、ポリカーボネートビーズ（屈折率１．５７、比重：１．４〜１．５）、スチレンビーズ（屈折率１．６０、比重：１．０５〜１．１）、架橋ポリスチレンビーズ（屈折率１．６１、比重：１．０５〜１．１）、ポリ塩化ビニルビーズ（屈折率１．６０、比重：１．３５〜１．５）、ベンゾグアナミン−メラミンホルムアルデヒドビーズ（屈折率１．６８、比重：１．４〜１．５）、シリコーンビーズ（屈折率１．５０、比重：１．３〜１．４）等である。これらの中でも、有機系粒子は、インク中で膨潤しにくく、得られるインクの安定性が優れる点から、アクリルビーズ、メラミン系ビーズ、アクリル−スチレン共重合体ビーズ等の架橋された架橋性ポリマー微粒子であることが好ましく、インクジェット印刷時においてノズルや流路に詰まりを生じにくく、インクの吐出安定性が向上する点から、真球状架橋性ポリマー微粒子であることがより好ましい。なお、本実施形態において、真球状とは、ほぼビーズ表面に凸凹やでっぱりがなく、なめらかな球状であることをいう。さらに、有機系粒子は、インク中で特に膨潤しにくく、得られるインクの安定性が特に優れる点から、メラミン系ビーズであることが好ましい。有機系粒子は併用されてもよいし、無機系粒子を有機系粒子表面に被覆した複合微粒子であってもよい。
【００３７】
（その他の成分）
本実施形態のインクは、上記粒子を含んでいればよく、他の成分は特に限定されない。インクは、たとえば、バインダー樹脂、分散剤、溶剤および各種任意成分を含んでもよい。
【００３８】
（バインダー樹脂）
バインダー樹脂は、たとえば、インクの粘度の調整、得られるプリント物の硬度の調整や形状を制御するために含有される。
【００３９】
バインダー樹脂の種類は特に限定されない。一例を挙げると、バインダー樹脂は、エポキシ樹脂、ジアリルフタレート樹脂、シリコーン樹脂、フェノール樹脂、不飽和ポリエステル樹脂、ポリイミド樹脂、ポリウレタン樹脂、メラミン樹脂、ユリア樹脂、アイオノマー樹脂、エチレンエチルアクリレート樹脂、アクリロニトリルアクリレートスチレン共重合樹脂、アクリロニトリルスチレン樹脂、アクリロニトリル塩化ポリエチレンスチレン共重合樹脂、エチレン酢ビ樹脂、エチレンビニルアルコール共重合樹脂、アクリロニトリルブタジエンスチレン共重合樹脂、塩化ビニル樹脂、塩素化ポリエチレン樹脂、ポリ塩化ビニリデン樹脂、酢酸セルロース樹脂、フッ素樹脂、ポリオキシメチレン樹脂、ポリアミド樹脂、ポリアリレート樹脂、熱可塑性ポリウレタンエラストマー、ポリエーテルエーテルケトン樹脂、ポリエーテルスルホン樹脂、ポリエチレン、ポリプロピレン、ポリカーボネート樹脂、ポリスチレン、ポリスチレンマレイン酸共重合樹脂、ポリスチレンアクリル酸共重合樹脂、ポリフェニレンエーテル樹脂、ポリフェニレンサルファイド樹脂、ポリブタジエン樹脂、ポリブチレンテレフタレート樹脂、アクリル樹脂、メタクリル樹脂、メチルペンテン樹脂、ポリ乳酸、ポリブチレンサクシネート樹脂、ブチラール樹脂、ホルマール樹脂、ポリビニルアルコール、ポリビニルピロリドン、エチルセルロース、カルボキシメチルセルロース、ゼラチン、およびこれらの共重合樹脂等が例示される。バインダー樹脂は、膜強度、粘度、インクジェットインクの残部粘度、顔料の分散安定性、熱安定性、非着色性、耐水性、耐薬品性を考慮し、適宜選択され得る。バインダー樹脂は、併用されてもよい。
【００４０】
・フッ素樹脂
フッ素樹脂は特に限定されない。一例を挙げると、フッ素樹脂は、各種含フッ素モノマーと、ビニルモノマーとの共重合体であることが好ましい。また、フッ素樹脂は、ビニルモノマーの中でも、ビニルエーテルモノマーとの共重合体であることがより好ましい。さらに、フッ素樹脂は、フルオロエチレンと、ビニルエーテルモノマーとの共重合体であることがより好ましい。
【００４１】
フッ素樹脂の重量平均分子量（Ｍｗ）は特に限定されない。一例を挙げると、Ｍｗは、５０００以上であることが好ましく、８０００以上であることがより好ましい。Ｍｗは、５００００以下であることが好ましく、４００００以下であることがより好ましい。Ｍｗが上記範囲内である場合、フッ素樹脂は、溶剤に溶解しやすい。また、得られるインクは、乾燥性が改善されており、インクジェットプリント時における吐出安定性が優れている。Ｍｗが５０００未満である場合、得られるプリント物は、ベタツキが生じやすく、ブロッキング防止性が低下する傾向がある。一方、Ｍｗが５００００を超える場合、フッ素樹脂の溶解性が低下したり、インクジェットプリント時におけるインクの吐出安定性が低下する傾向がある。なお、本明細書において、Ｍｗおよび後述する数平均分子量（Ｍｎ）は、たとえばＧＰＣ（ゲルパーミエーションクロマトグラフィー）により測定された値であり、高速ＧＰＣ装置（東ソー（株）製、ＨＬＣ−８１２０ＧＰＣ）を用いて測定し得る。
【００４２】
・アクリル樹脂
アクリル樹脂は特に限定されない。一例を挙げると、アクリル樹脂は、アクリル酸エステル（アクリレート）またはメタクリル酸エステル（メタクリレート）の重合体が例示される。より具体的には、アクリル樹脂は、アクリル酸メチル、アクリル酸エチル、アクリル酸プロピル、アクリル酸ブチル、アクリル酸イソブチル、アクリル酸２−エチルへキシル等のアクリル酸アルキルエステル類；メタクリル酸メチル、メタクリル酸エチル、メタクリル酸プロピル、メタクリル酸ブチル、メタクリル酸イソブチル、メタクリル酸２−エチルヘキシル等のメタクリル酸アルキルエステル類；アクリル酸２−ヒドロキシエチル、アクリル酸２−ヒドロキシプロピル、アクリル酸２−ヒドロキシブチル等のヒドロキシ基含有アクリル酸エステル類；メタクリル酸２−ヒドロキシエチル、メタクリル酸２−ヒドロキシプロピル、メタクリル酸４−ヒドロキシブチル等のヒドロキシ基含有メタクリル酸エステル類などの重合体が例示される。これらは併用されてもよい。
【００４３】
アクリル樹脂の重量平均分子量（Ｍｗ）は特に限定されない。一例を挙げると、Ｍｗは、５０００以上であることが好ましく、１００００以上であることがより好ましい。Ｍｗは、１０００００以下であることが好ましく、５００００以下であることがより好ましい。Ｍｗが上記範囲内である場合、このようなアクリル樹脂を含むインクは、インクジェットプリント時における吐出安定性が優れている。
【００４４】
・塩化ビニル樹脂
塩化ビニル樹脂は特に限定されない。一例を挙げると、塩化ビニル樹脂は、塩化ビニルと、酢酸ビニル、塩化ビニリデン、アクリル酸、マレイン酸、ビニルアルコール等の他のモノマーとの共重合体等が例示される。これらの中でも、塩化ビニル樹脂は、塩化ビニルおよび酢酸ビニルに由来する構成単位を含む共重合体（塩ビ酢ビ共重合体）であることが好ましい。
【００４５】
塩ビ酢ビ共重合体は、たとえば懸濁重合によって得ることができる。塩ビ酢ビ共重合体は、塩化ビニル単位を７０〜９０質量％含有することが好ましい。上記範囲であれば、塩ビ酢ビ共重合体は、インク中に安定して溶解するため長期の保存安定性が優れる。また、得られるインクは、吐出安定性が優れる。
【００４６】
塩ビ酢ビ共重合体は、塩化ビニル単位および酢酸ビニル単位のほかに、必要に応じて、その他の構成単位を備えていてもよい。一例を挙げると、その他の構成単位は、カルボン酸単位、ビニルアルコール単位、ヒドロキシアルキルアクリレート単位等が例示される。これらの中でも、その他の構成単位は、ビニルアルコール単位であることが好ましい。
【００４７】
塩化ビニル樹脂の数平均分子量（Ｍｎ）は特に限定されない。一例を挙げると、塩化ビニル樹脂のＭｎは、１００００以上であることが好ましく、１２０００以上であることがより好ましい。また、Ｍｎは、５００００以下であることが好ましく、４２０００以下であることがより好ましい。なお、Ｍｎは、ＧＰＣによって測定することが可能であり、ポリスチレン換算とした相対値として求めることができる。
【００４８】
・シリコーン樹脂
シリコーン樹脂は特に限定されない。一例を挙げると、シリコーン樹脂は、メチル系ストレートシリコーンレジン（ポリジメチルシロキサン）、メチルフェニル系ストレートシリコーンレジン（メチル基の一部をフェニル基に置換したポリジメチルシロキサン）、アクリル樹脂変性シリコーンレジン、ポリエステル樹脂変性シリコーンレジン、エポキシ樹脂変性シリコーンレジン、アルキッド樹脂変性シリコーンレジンおよびゴム系のシリコーンレジン等が例示される。これらは併用されてもよい。これらの中でも、シリコーン樹脂は、メチル系ストレートシリコーンレジン、メチルフェニル系ストレートシリコーンレジン、アクリル樹脂変性シリコーンレジンが好ましい。
【００４９】
シリコーン樹脂は、有機溶媒等に溶解されたものであってもよい。有機溶媒は、キシレン、トルエン等が例示される。
【００５０】
シリコーン樹脂の数平均分子量（Ｍｎ）は特に限定されない。一例を挙げると、シリコーン樹脂のＭｎは、１００００以上であることが好ましく、２００００以上であることがより好ましい。また、Ｍｎは、５００００００以下であることが好ましく、３００００００以下であることがより好ましい。なお、Ｍｎは、ＧＰＣによって測定することが可能であり、ポリスチレン換算とした相対値として求めることができる。
【００５１】
バインダー樹脂全体の説明に戻り、バインダー樹脂の含有量は特に限定されない。一例を挙げると、バインダー樹脂は、固形分換算で、インクセットを構成するインク中、１質量％以上であることが好ましく、３質量％以上であることがより好ましく、５質量％以上であることがさらに好ましい。また、バインダー樹脂は、インク中、４０質量％以下であることが好ましく、３０質量％以下であることがより好ましく、２５質量％以下であることがさらに好ましい。バインダー樹脂の含有量が１質量％未満である場合、バインダーとしての所望の性能が得られにくく、基材への密着性などが低下する傾向がある。一方、バインダー樹脂の含有量が４０質量％を超える場合、インクの粘度が高くなり、インクジェットプリント時における吐出安定性が低下する傾向がある。
【００５２】
（分散剤）
分散剤は、顔料を分散させるために含有される。分散剤は特に限定されない。一例を挙げると、分散剤は、アニオン系界面活性剤、ノニオン系界面活性剤、高分子分散剤等が例示される。これらは併用されてもよい。
【００５３】
アニオン系界面活性剤は、脂肪酸塩、アルキル硫酸エステル塩、アルキルベンゼンスルホン酸塩、アルキルナフタレンスルホン酸塩、リグニンスルホン酸塩、ジアルキルスルホコハク酸塩、アルキルリン酸エステル塩、ナフタレンスルホン酸ホルマリン縮合物、ポリオキシエチレンアルキル硫酸エステル塩およびこれらの置換誘導体等が例示される。
【００５４】
ノニオン系界面活性剤は、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックポリマーおよびこれらの置換誘導体等が例示される。
【００５５】
高分子分散剤は、酸価と塩基価を両方持ち、かつ、酸価が塩基価より大きいものが、より安定な分散特性が得られる観点から好ましい。一例を挙げると、高分子分散剤は、味の素ファインテクノ（株）製のＰＢシリーズ、川研ファインケミカル（株）製のヒノアクトシリーズ、日本ルーブリゾール（株）製のソルスパースシリーズ、楠本化成（株）製のＤＩＳＰＡＲＬＯＮシリーズ、ＢＡＳＦジャパン（株）製のＥｆｋａ（登録商標）シリーズ等が例示される。
【００５６】
分散剤の含有量は、分散すべき顔料の種類および含有量によって適宜決定される。一例を挙げると、分散剤の含有量は、顔料１００質量部に対して、５質量部以上であることが好ましく、１０質量部以上であることがより好ましい。また、分散剤の含有量は、顔料１００質量部に対して、１５０質量部以下であることが好ましく、８０質量部以下であることがより好ましい。分散剤の含有量が５質量部未満である場合、顔料が分散されにくい傾向がある。一方、分散剤の含有量が１５０質量部を超える場合、原料コストが上がったり、顔料の分散が阻害される傾向がある。
【００５７】
（溶剤）
溶剤は、インクセットを構成するインクにおいて、バインダー樹脂を溶解するための液体成分である。溶剤の種類は特に限定されない。一例を挙げると、溶剤は、水、グリコールエーテル系溶剤、アセテート系溶剤、アルコール系溶剤、ケトン系溶剤、エステル系溶剤、炭化水素系溶剤、脂肪酸エステル系溶剤、芳香族系溶剤等である。これらは併用されてもよい。本実施形態の溶剤は、これらの中でも、グリコールエーテル系溶剤およびアセテート系溶剤のうち、少なくともいずれか一方を含むことが好ましい。グリコールエーテル系溶剤およびアセテート系溶剤は、いずれも低粘度であり、かつ、比較的沸点が高い。そのため、これらを溶剤として含むインクは、乾燥性がより改善されており、インクジェットプリント時における吐出安定性がより優れている。
【００５８】
グリコールエーテル系溶剤は、エチレングリコールモノメチルエーテル、エチレングリコールモノエチルエーテル、エチレングリコールモノ（イソ）プロピルエーテル、エチレングリコールモノブチルエーテル、ジエチレングリコールモノエチルエーテル、ジエチレングリコールモノ−ｎ−ブチルエーテル、プロピレングリコールモノメチルエーテル、プロピレングリコールモノエチルエーテル、プロピレングリコールモノ−ｎ−プロピルエーテル、プロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル、トリエチレングリコールモノメチルエーテル、トリエチレングリコールモノエチルエーテル、トリエチレングリコールモノ−ｎ−プロピルエーテル、トリエチレングリコールモノ−ｎ−ブチルエーテル、トリプロピレングリコールモノエチルエーテル、トリプロピレングリコールモノ−ｎ−プロピルエーテル、トリプロピレングリコールモノ−ｎ−ブチルエーテル、ジエチレングリコールジメチルエーテル、トリエチレングリコールジメチルエーテル、テトラエチレングリコールジメチルエーテル、ポリエチレングリコールジメチルエーテル、ジエチレングリコールジエチルエーテル、ジエチレングリコールジブチルエーテル、ジエチレングリコールエチルメチルエーテル、ジエチレングリコールイソプロピルメチルエーテル、ジエチレングリコールブチルメチルエーテル、トリエチレングリコールブチルメチルエーテル、ジプロピレングリコールジメチルエーテル、トリプロピレングリコールジメチルエーテル等が例示される。
【００５９】
アセテート系溶剤は、エチレングリコールモノメチルエーテルアセテート、エチレングリコールモノエチルエーテルアセテート、エチレングリコールモノプロピルエーテルアセテート、エチレングリコールモノイソプロピルエーテルアセテート、エチレングリコールモノ−ｎ−ブチルエーテルアセテート、エチレングリコールモノ−ｓｅｃ−ブチルエーテルアセテート、エチレングリコールモノイソブチルエーテルアセテート、エチレングリコールモノ−ｔｅｒｔ−ブチルエーテルアセテート、プロピレングリコールモノメチルエーテルアセテート、プロピレングリコールモノエチルエーテルアセテート、プロピレングリコールモノイソプロピルエーテルアセテート、プロピレングリコールモノプロピルエーテルアセテート、プロピレングリコールモノ−ｎ−ブチルエーテルアセテート、プロピレングリコールモノ−ｓｅｃ−ブチルエーテルアセテート、プロピレングリコールモノイソブチルエーテルアセテート、プロピレングリコールモノ−ｔｅｒｔ−ブチルエーテルアセテート、３−メチル−３−メトキシブチルアセテート、３−メチル−３−エトキシブチルアセテート、３−メチル−３−プロポキシブチルアセテート、３−メチル−３−イソプロポキシブチルアセテート、３−メチル−３−ｎ−ブトキシエチルアセテート、３−メチル−３−イソブトキシシブチルアセテート、３−メチル−３−ｓｅｃ−ブトキシシブチルアセテート、３−メチル−３−ｔｅｒｔ−ブトキシシブチルアセテート等のアルキレングリコールモノアルキルエーテルアセテート類、エチレングリコールジアセテート、ジエチレングリコールジアセテート、トリエチレングリコールジアセテート、プロピレングリコールジアセテート、ジプロピレングリコールジアセテート、トリプロピレングリコールジアセテート等が例示される。
【００６０】
本実施形態の溶剤は、沸点が１５０℃以上であることが好ましく、１８０℃以上であることがより好ましい。また、溶剤は、沸点が３００℃以下であることが好ましく、２８０℃以下であることがより好ましい。沸点が上記範囲内である場合、得られるインクは、乾燥性がより改善されており、インクジェットプリント時における吐出安定性がより優れている。また、インクによれば、滲みの少ない鮮明なプリント物が形成されやすい。溶剤の沸点が１５０℃未満である場合、インクがヘッドノズル付近で乾燥しやすくなり、吐出安定性が低下する傾向がある。一方、溶剤の沸点が３００℃を超える場合、インクは乾燥しにくくなり、プリント物の形成時における乾燥工程に時間がかかりやすい。また、得られるプリント物は、画像が滲みやすい。
【００６１】
溶剤の含有量は特に限定されない。一例を挙げると、溶剤は、インクセットを構成するインク中、５０質量％以上であることが好ましく、６０質量％以上であることがより好ましい。また、溶剤は、インク中、９９質量％以下であることが好ましく、８０質量％以下であることがより好ましい。溶剤の含有量が５０質量％未満である場合、インクの粘度が高くなり、インクジェットプリント時における吐出安定性が低下する傾向がある。一方、溶剤の含有量が９９質量％を超える場合、インク中に添加できるバインダー樹脂の割合が低くなり、所望の性能が得られにくい傾向がある。
【００６２】
（任意成分）
本実施形態のインクセットを構成するインクは、上記した成分のほかに、適宜任意成分が含有されてもよい。任意成分は、熱安定剤、酸化防止剤、防腐剤、消泡剤、浸透剤、還元防止剤、レベリング剤、ｐＨ調整剤、重合禁止剤、紫外線吸収剤および光安定剤等が例示される。
【００６３】
また、本実施形態のインクの種類は、ラジカル重合型の紫外線硬化型インクであってもよく、カチオン重合型の紫外線硬化型インクであってもよい。これらの場合、上記成分のほか、以下の成分をさらに含んでもよい。
【００６４】
・ラジカル重合型の紫外線硬化型インクジェットインク
ラジカル重合型のインクである場合、インクは、上記粒子のほか、反応性モノマー、反応性オリゴマー、光重合開始剤を主に含む。インクは、ラジカル重合型であることにより、インクは、カチオン重合型と比較して安価であったり、市場に出回っている材料が多く、インク設計がしやすい。
【００６５】
反応性モノマーは、特に限定されない。一例を挙げると、反応性モノマーは、各種芳香族ビニル系モノマー類、ビニルエステルモノマー類、ビニルエーテル類、アリル化合物類、（メタ）アクリルアミド類、および（メタ）アクリレート類等である。より具体的には、反応性モノマーは、スチレン、α−メチルスチレン、α−クロロスチレン、ビニルトルエン、ジビニルベンゼン等の芳香族ビニル系モノマー類；酢酸ビニル、酪酸ビニル、Ｎ−ビニルホルムアミド、Ｎ−ビニルアセトアミド、Ｎ−ビニル−２−ピロリドン、Ｎ−ビニルカプロラクタム、アジピン酸ジビニル等のビニルエステルモノマー類；エチルビニルエーテル、フェニルビニルエーテル等のビニルエーテル類；ジアリルフタレート、トリメチロールプロパンジアリルエーテル、アリルグリシジルエーテル等のアリル化合物類；アクリルアミド、Ｎ，Ｎ−ジメチルアクリルアミド、Ｎ，Ｎ−ジメチルメタクリルアミド、Ｎ−メチロールアクリルアミド、Ｎ−メトキシメチルアクリルアミド、Ｎ−ブトキシメチルアクリルアミド、Ｎ−ｔ−ブチルアクリルアミド、アクリロイルモルホリン、メチレンビスアクリルアミド等の（メタ）アクリルアミド類；（メタ）アクリル酸、（メタ）アクリル酸メチル、（メタ）アクリル酸エチル、（メタ）アクリル酸プロピル、（メタ）アクリル酸−ｎ−ブチル、（メタ）アクリル酸−ｉ−ブチル、（メタ）アクリル酸−ｔ−ブチル、（メタ）アクリル酸ヘキシル、（メタ）アクリル酸−２−エチルヘキシル、（メタ）アクリル酸ラウリル、（メタ）アクリル酸ステアリル、（メタ）アクリル酸テトラヒドロフルフリル、（メタ）アクリル酸モルフォリル、（メタ）アクリル酸−２−ヒドロキシエチル、（メタ）アクリル酸−２−ヒドロキシプロピル、（メタ）アクリル酸−４−ヒドロキシブチル、（メタ）アクリル酸グリシジル、（メタ）アクリル酸ジメチルアミノエチル、（メタ）アクリル酸ジエチルアミノエチル、（メタ）アクリル酸ベンジル、（メタ）アクリル酸シクロヘキシル、（メタ）アクリル酸フェノキシエチル、（メタ）アクリル酸トリシクロデカン、（メタ）アクリル酸ジシクロペンテニル、（メタ）アクリル酸ジシクロペンテニルオキシエチル、（メタ）アクリル酸ジシクロペンタニル、（メタ）アクリル酸アリル、（メタ）アクリル酸−２−エトキシエチル、（メタ）アクリル酸イソボルニル、アクリル酸＝（２−エチル−２−メチル−１，３−ジオキソラン−４−イル）メチル、アクリル酸テトラヒドロフルフリル、（メタ）アクリル酸フェニル等の単官能（メタ）アクリレート；および、ジ（メタ）アクリル酸エチレングリコール、ジ（メタ）アクリル酸ジエチレングリコール、ジ（メタ）アクリル酸トリエチレングリコール、ジ（メタ）アクリル酸テトラエチレングリコール、ジ（メタ）アクリル酸ポリエチレングリコール（ｎ＝５〜１４）、ジ（メタ）アクリル酸プロピレングリコール、ジ（メタ）アクリル酸ジプロピレングリコール、ジ（メタ）アクリル酸トリプロピレングリコール、ジ（メタ）アクリル酸テトラプロピレングリコール、ジ（メタ）アクリル酸ポリプロピレングリコール（ｎ＝５〜１４）、ジ（メタ）アクリル酸−１，３−ブチレングリコール、ジ（メタ）アクリル酸−１，４−ブ��ンジオール、ジ（メタ）アクリル酸ポリブチレングリコール（ｎ＝３〜１６）、ジ（メタ）アクリル酸ポリ（１−メチルブチレングリコール）（ｎ＝５〜２０）、ジ（メタ）アクリル酸−１，６−ヘキサンジオール、ジ（メタ）アクリル酸−１，９−ノナンジオール、ジ（メタ）アクリル酸ネオペンチルグリコール、ヒドロキシピバリン酸ネオペンチルグリコールジ（メタ）アクリル酸エステル、ジ（メタ）アクリル酸ジシクロペンタンジオール、ジ（メタ）アクリル酸トリシクロデカン、トリメチロールプロパントリ（メタ）アクリレート、ペンタエリスリトールトリ（メタ）アクリレート、ペンタエリスリトールテトラ（メタ）アクリレート、ジトリメチロールプロパンテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリメチロールプロパントリオキシエチル（メタ）アクリレート、トリメチロールプロパントリオキシプロピル（メタ）アクリレート、トリメチロールプロパンポリオキシエチル（メタ）アクリレート、トリメチロールプロパンポリオキシプロピル（メタ）アクリレート、トリス（２−ヒドロキシエチル）イソシアヌレートトリ（メタ）アクリレート、トリス（２−ヒドロキシエチル）イソシアヌレートジ（メタ）アクリレート、エチレンオキサイド付加ビスフェノールＡジ（メタ）アクリレート、エチレンオキサイド付加ビルフェノールＦジ（メタ）アクリレート、プロピレンオキサイド付加ビスフェノールＡジ（メタ）アクリレート、プロピレンオキサイド付加ビスフェノールＦジ（メタ）アクリレート、トリシクロデカンジメタノールジ（メタ）アクリレート、ビスフェノールＡエポキシジ（メタ）アクリレート、ビスフェノールＦエポキシジ（メタ）アクリレート等の多官能（メタ）アクリレート等である。これらの反応性モノマーは、併用されてもよい。これらの中でも、反応性モノマーは、比較的低粘度である点から、アクリル酸＝（２−エチル−２−メチル−１，３−ジオキソラン−４−イル）メチルやアクリル酸テトラヒドロフルフリルが好ましい。
【００６６】
反応性モノマーの含有量は特に限定されない。一例を挙げると、反応性モノマーの含有量は、インク中、５０質量％以上であることが好ましく、７０質量％以上であることがより好ましい。また、反応性モノマーの含有量は、インク中、９５質量％以下であることが好ましく、９０質量％以下であることがより好ましい。反応性モノマーの含有量が上記範囲内であることにより、インクは、適度な硬化性を示しやすい。また、インクは、適切な粘度に調整されやすく、インクジェットプリント時における吐出安定性が優れる。
【００６７】
反応性オリゴマーは、特に限定されない。一例を挙げると、反応性オリゴマーは、ウレタンアクリレート、ポリエステルアクリレート、エポキシアクリレート、シリコンアクリレート、ポリブタジエンアクリレート等である。これらの中でも、反応性オリゴマーは、強靭性、付着性および柔軟性が優れる点から、ウレタンアクリレートであることが好ましく、具体的には脂肪族系のウレタンアクリレートであることがより好ましい。これらの反応性オリゴマーは、併用されてもよい。
【００６８】
反応性オリゴマーの含有量は特に限定されない。一例を挙げると、反応性オリゴマーの含有量は、インク中、２質量％以上であることが好ましく、５質量％以上であることがより好ましい。また、反応性オリゴマーの含有量は、インク中、４０質量％以下であることが好ましく、３０質量％以下であることがより好ましい。反応性オリゴマーの含有量が上記範囲内であることにより、得られる塗膜の強靭性、付着性、柔軟性が適切に調整されやすい。また、インクは、適切な粘度に調整されやすく、インクジェットプリント時における吐出安定性が優れる。
【００６９】
光重合開始剤は、特に限定されない。一例を挙げると、光重合開始剤は、ベンゾイン類、ベンジルケタール類、アミノケトン類、チタノセン類、ビスイミダゾール類、ヒドロキシケトン類、アシルホスフィンオキサイド類等である。光重合開始剤は、併用されてもよい。これらの中でも、光重合開始剤は、高反応性であり、難黄変性である点から、ヒドロキシケトン類またはアシルホスフィンオキサイド類であることが好ましい。
【００７０】
光重合開始剤の含有量は特に限定されない。一例を挙げると、光重合開始剤の含有量は、インク中、１質量％以上であることが好ましく、２質量％以上であることがより好ましい。また、光重合開始剤の含有量は、インク中、１５質量％以下であることが好ましく、１２質量％以下であることがより好ましい。光重合開始剤の含有量が上記範囲内であることにより、インクは、適切な硬化率および硬化速度で硬化されやすい。
【００７１】
ラジカル重合型のインクは、必要に応じて、分散助剤、増感剤、熱安定剤、酸化防止剤、防腐剤、消泡剤、樹脂バインダー、樹脂エマルション、還元防止剤、レベリング剤、ｐＨ調整剤、顔料誘導体、重合禁止剤、紫外線吸収剤、光安定剤等が配合されてもよい。特に、本実施形態のインクは、分散助剤として（メタ）アクリルシランを含むことが好ましい。
【００７２】
（メタ）アクリルシランは、（メタ）アクリル基（（メタ）アクリロキシ基または（メタ）アクリロイルオキシ基）と加水分解性シリル基とを有する化合物であれば特に限定されない。（メタ）アクリル基と加水分解性シリル基とは、有機基を介して結合することができる。（メタ）アクリル基は、酸素原子を介して有機基と結合することができる。この場合（メタ）アクリル基は、（メタ）アクリロイル基となる。有機基は、脂肪族炭化水素基（脂肪族炭化水素基は鎖状、分岐状、環状、これらの組み合わせであってもよい）、芳香族炭化水素基、これらの組み合わせであってもよい。有機基は、酸素原子、窒素原子、硫黄原子のようなヘテロ原子を有してもよい。加水分解性シリル基は、メチルジメトキシシリル基、メチルジエトキシシリル基、トリメトキシシリル基、トリエトキシシリル基等である。
【００７３】
（メタ）アクリルシランは、３−メタクリロキシプロピルメチルジメトキシラン、３−メタクリロキシプロピルトリメトキシラン、３−メタクリロキシプロピルメチルジエトキシラン、３−メタクリロキシプロピルトリエトキシシラン、３−アクリロキシプロピルトリメトキシラン等である。
【００７４】
（メタ）アクリルシランは、インク中において、粒子（たとえばメラミン系ビーズ）に一部残存している水酸基と反応し得る。反応後の粒子は、上記反応性モノマーとの相溶性が優れる。そのため、本実施形態のインクは、（メタ）アクリルシランを含んでいることにより、インク中の粒子の再凝集を低減出来るため、インクの貯蔵安定性がより向上しやすい。
【００７５】
（メタ）アクリルシランの含有量は特に限定されない。一例を挙げると、（メタ）アクリルシランの含有量は、インク中、０．０１質量％以上であることが好ましく、０．０２質量％以上であることがより好ましい。また、（メタ）アクリルシランの含有量は、インク中、５質量％以下であることが好ましく、１質量％以下であることがより好ましい。（メタ）アクリルシランの含有量が上記範囲内であることにより、インクは、粒子の相溶性が向上しやすく、貯蔵安定性が向上しやすい。（メタ）アクリルシランは、粒子としてメラミン系ビーズが含まれる場合に、特に有用である。すなわち、メラミン系ビーズは、（メタ）アクリルシランによって、たとえばアクリルモノマーとの相溶性が改善される。その結果、インクは、貯蔵安定性がより優れる。
【００７６】
（メタ）アクリルシランと、メラミン系ビーズとの配合割合（質量比）は、１：１０〜１：２００であることが好ましく、１：２０〜１：２００であることがより好ましく、１：５０〜１：２００であることがさらに好ましい。配合割合が上記範囲内であることにより、メラミン系ビーズは、（メタ）アクリルシランによって、たとえばアクリルモノマーとの相溶性がより改善される。その結果、インクは、貯蔵安定性がさらに優れる。
【００７７】
・カチオン重合型の紫外線硬化型インクジェットインク
カチオン重合型のインクである場合、インクは、上記粒子のほか、分散剤、カチオン重合性化合物、光重合開始剤を主に含む。
【００７８】
カチオン重合性化合物は、特に限定されない。一例を挙げると、カチオン重合性化合物は、芳香族エポキシド、脂環式エポキシド、脂肪族エポキシド等である。芳香族エポキシドは、ビスフェノールＡあるいはそのアルキレンオキサイド付加体のジまたはポリグリシジルエーテル、水素添加ビスフェノールＡあるいはそのアルキレンオキサイド付加体のジまたはポリグリシジルエーテル、ならびにノボラック型エポキシ樹脂等である。脂環式エポキシドは、少なくとも１個のシクロへキセンまたはシクロペンテン環等のシクロアルカン環を有する化合物を、過酸化水素、過酸などの酸化剤でエポキシ化することによって得られる、シクロヘキセンオキサイドまたはシクロペンテンオキサイド含有化合物等である。脂肪族エポキシドは、エチレングリコールのジグリシジルエーテル、プロピレングリコールのジグリシジルエーテルまたは１，６−ヘキサンジオールのジグリシジルエーテルなどのアルキレングリコールのジグリシジルエーテル、グリセリンあるいはそのアルキレンオキサイド付加体のジまたはトリグリシジルエーテルなどの多価アルコールのポリグリシジルエーテル、ポリエチレングリコールあるいはそのアルキレンオキサイド付加体のジグリシジルエーテル、ポリプロピレングリコールあるいはそのアルキレンオキサイド付加体のジグリシジルエーテルなどのポリアルキレングリコールのジグリシジルエーテル等である。
【００７９】
カチオン重合性化合物の含有量は特に限定されない。一例を挙げると、カチオン重合性化合物の含有量は、インク中、５０質量％以上であることが好ましく、７０質量％以上であることがより好ましい。また、カチオン重合性化合物の含有量は、インク中、９５質量％以下であることが好ましく、９０質量％以下であることがより好ましい。カチオン重合性化合物の含有量が上記範囲内であることにより、インクは、得られる塗膜の硬化性が優れる。
【００８０】
光重合開始剤は、特に限定されない。一例を挙げると、光重合開始剤は、アセトフェノン、２，２−ジエトキシアセトフェノン、ｐ−ジメチルアミノアセトフェン、ｐ−ジメチルアミノプロピオフェノン、ベンゾフェノン、２−クロロベンゾフェノン、ｐｐ’−ジクロロベンゾフェン、ｐｐ’−ビスジエチルアミノベンゾフェノン、ミヒラーケトン、ベンジル、ベンゾイン、ベンゾインメチルエーテル、ベンゾインエチルエーテル、ベンゾインイソプロピルエーテル、ベンゾインｎ−プロピルエーテル、ベンゾインイソブチルエーテル、ベンゾインｎ−ブチルエーテル、ベンジルジメチルケタール、テトラメチルチウラムモノサルファイド、チオキサンソン、２−クロロチオキサンソン、２−メチルチオキサンソン、アゾビスイソブチロニトリル、ベンゾインパーオキサイド、ジ−ｔｅｒｔ−ブチルパーオキサイド、１−ヒドロキシシクロヘキシルフェニルケトン、２−ヒドロキシ−２−メチル−１−フェニル−１−オン、１−（４−イソプロピルフェニル）−２−ヒドロキシ−２−メチルプロパン−１−オン、メチルベンゾイルフォーメート等である。
【００８１】
光重合開始剤の含有量は特に限定されない。一例を挙げると、光重合開始剤の含有量は、インク中、１質量％以上であることが好ましく、２質量％以上であることがより好ましい。また、光重合開始剤の含有量は、インク中、１５質量％以下であることが好ましく、１２質量％以下であることがより好ましい。光重合開始剤の含有量が上記範囲内であることにより、インクは、得られる塗膜の硬化性が優れる。
【００８２】
インク全体の説明に戻り、インクの粘度は特に限定されない。一例を挙げると、インクの粘度は、２ｍＰａ・ｓ以上であることが好ましく、５ｍＰａ・ｓ以上であることがより好ましい。また、粘度は、５０ｍＰａ・ｓ以下であることが好ましく、３０ｍＰａ・ｓ以下であることがより好ましい。粘度が上記範囲内であることにより、インクは、インクジェットヘッドからの吐出不良を生じにくく、吐出安定性が優れる。本実施形態において、インクの粘度は、Ｂ型粘度計（東機産業（株）製、ＴＶＢ−２０ＬＴ、ロータ回転数６０ｒｐｍ）を用いて測定することができる。
【００８３】
なお、粘度を上記範囲内に調整する方法は特に限定されない。一例を挙げると、粘度は、各成分の添加量や、溶剤の種類および添加量によって調整され得る。粘度は、必要に応じて増粘剤等の粘度調整剤が使用されてもよい。
【００８４】
インクの表面張力は特に限定されない。インクの表面張力は、２５℃において、２０ｄｙｎｅ／ｃｍ以上であることが好ましく、２２ｄｙｎｅ／ｃｍ以上であることがより好ましい。また、インクの表面張力は、２５℃において、４０ｄｙｎｅ／ｃｍ以下であることが好ましく、３５ｄｙｎｅ／ｃｍ以下であることがより好ましい。表面張力が上記範囲内である場合、インクは、吐出安定性が優れる。なお、本実施形態において、表面張力は、静的表面張力計（プレート法）（協和界面科学（株）製、ＣＢＶＰ−Ａ３）を用いて測定することができる。
【００８５】
本実施形態のインクは、インクジェット方式を採用したインクジェット装置を用いて基材に吐出することにより、基材上にインク画像を形成することができる。インク画像が形成されたプリント物は、上記粒子を含んでいることにより、基材に種々の程度の艶消し性を付与することができ、プリント物の意匠性を向上させ得る。また、インクは、上記粒子を含んでいることにより艶消し性を発揮しているため、従来技術のように凹凸を独立させて形成することが必須でない。その結果、インクによれば、インクジェットプリント時に使用し得るインクジェット装置が制限されにくく、１回の吐出量を多くしたり、短時間で基材上にインクを付与することができ、プリント物の生産性を向上させ得る。
【００８６】
＜プリント物の製造方法（紫外線硬化型インクジェットインク以外の場合）＞
本発明の一実施形態のプリント物の製造方法は、上記したインクを用いて、インクジェット方式により基材上に付与する工程と、基材を乾燥させる工程とを主に含む。乾燥の結果、画像が形成されたプリント物が作製される。
【００８７】
（付与工程）
インクジェット記録方式によりインクセットを構成するインクを基材に付与する方式は特に限定されない。このような方式は、荷電変調方式、マイクロドット方式、帯電噴射制御方式、インクミスト方式等の連続方式、ピエゾ方式、パルスジェット方式、バブルジェット（登録商標）方式、静電吸引方式等のオン・デマンド方式等が例示される。
【００８８】
インクを付与するためのインクジェット装置は、インクタンクからインク供給路を介して圧力室にインクを供給し、画像データに応じた電気信号を圧電素子に付与して圧電素子を駆動することにより、圧力室の一部を構成する振動板を変形させて、圧力室の容積を減少させ、圧力室内のインクをノズル（ヘッド）の吐出口から液滴として吐出する装置である。
【００８９】
ヘッドは、シャトル方式（マルチパス方式）とライン方式（シングルパス方式）とがある。マルチパス方式は、短尺のシリアルヘッドを用い、ヘッドを基材の幅方向に走査させながら記録を行う方式である。一方、シングルパス方式は、基材の全域をカバーするフルラインヘッドを用いて、フルラインヘッドと基材とを相対的に一回だけ移動させる動作で、基材の全面に画像を形成する方式である。
【００９０】
本実施形態のプリント物の製造方法は、シングルパス方式を採用したインクジェット装置を用いてプリント物を製造する場合に、特に優れた効果を奏する。すなわち、従来技術のように凹凸を独立させて艶消し性を発揮させる場合、凹凸が重なり合い易いシングルパス方式は採用しにくい。しかしながら、本実施形態で使用されるインクは、上記のとおり、粒子を含んでいることにより艶消し性を発揮している。そのため、本実施形態のプリント物の製造方法は、従来技術のように凹凸を独立させて形成することが必須でない。その結果、インクジェットプリント時に使用し得るインクジェット装置が制限されにくく、シングルパス方式も採用し得る。その結果、本実施形態のプリント物の製造方法は、１回の吐出量を多くしたり、短時間で基材上にインクを付与することができ、プリント物の生産性を向上させ得る。
【００９１】
インクが付与される基材は特に限定されない。一例を挙げると、基材は、鋼板、アルミ、ステンレス等の金属板、アクリル、ポリカーボネート、ＡＢＳ、ポリプロピレン、ポリエステル、塩化ビニル等のプラスチック板またはフィルム、窯業板、コンクリート、木材、ガラス等である。これらの基材は、プリント前に、前処理剤により処理されることが好ましい。前処理剤は、フッ素系塗料、シリコーン系塗料、アクリルシリコン系塗料、アクリル系塗料、エポキシ系塗料、ウレタン系塗料等が例示される。これら前処理剤を基材に付与する方法は、スプレー法、ロールコーター法、カーテンフローコーター法、ハケ塗り法、ヘラ塗り法、浸漬法、インクジェット法等が例示される。また、基材は、カチオン可染ポリエステル（ＣＤＰ）繊維、ポリエチレンテレフタレート（ＰＥＴ）繊維、ポリブチレンテレフタレート（ＰＢＴ）繊維、ポリトリメチレンテレフタレート（ＰＴＴ）繊維、全芳香族ポリエステル繊維、ポリ乳酸繊維等のポリエステル系繊維やアセテート繊維、トリアセテート繊維、ポリウレタン繊維、ナイロン繊維等またはこれらの複合繊維からなる布帛等であってもよい。これらは、用途に応じて適宜選定され得る。基材が布帛である場合、布帛は、プリント前に、前処理剤により処理されることが好ましい。前処理剤は、水溶性ポリマー、非水溶性不活性有機化合物、難燃剤、紫外線吸収剤、還元防止剤、酸化防止剤、ｐＨ調整剤、ヒドロトロープ剤、消泡剤、浸透剤、ミクロポーラス形成剤等が例示される。これら前処理剤を布帛に付与する方法は、パッド法、スプレー法、浸漬法、コーティング法、ラミネート法、グラビア法、インクジェット法等が例示される。
【００９２】
（乾燥工程）
インクが付与された基材は、次いで、乾燥される。乾燥条件は特に限定されない。一例を挙げると、乾燥温度は、１５０℃以上であることが好ましく、１８０℃以上であることがより好ましく、２００℃以上であることがさらに好ましい。また、乾燥温度は、４００℃以下であることが好ましく、３５０℃以下であることがより好ましく、３００℃以下であることがさらに好ましい。乾燥時間は、１分以上であることが好ましく、２分以上であることがより好ましく、３分以上であることがさらに好ましい。また、乾燥時間は、６０分以下であることが好ましく、３０分以下であることがより好ましく、１０分以下であることがさらに好ましい。このような乾燥により、インク中の顔料が変色等を起こしにくく、かつ、溶剤が取り除かれ得る。乾燥は、インクの滲みを防止するために、インクが基材に付与された同時もしくは直後に行われることが好ましい。
【００９３】
得られるプリント物は、基材と、基材上に形成された印刷層とが形成されたプリント物である。印刷層には、上記した粒子が含まれ、艶消し性が付与されている。そのため、本実施形態のプリント物の製造方法は、従来技術のように凹凸を独立させて形成することが必須でない。その結果、インクジェットプリント時に使用し得るインクジェット装置が制限されにくく、シングルパス方式も採用し得る。その結果、本実施形態のプリント物の製造方法は、１回の吐出量を多くしたり、短時間で基材上にインクを付与することができ、プリント物の生産性を向上させ得る。
【００９４】
＜プリント物の製造方法（紫外線硬化型インクジェットインクの場合）＞
本発明の一実施形態のインクジェットプリント物の製造方法（以下、単にプリント物の製造方法ともいう）は、特に上記した紫外線硬化型インクを用いてインクジェットプリント物を製造する場合には、インクジェット方式により基材上に付与する工程と、付与したインクに紫外線を照射して硬化させる工程と、を含む。以下、それぞれについて説明する。
【００９５】
（付与工程）
付与工程は、上記したインクを、インクジェット方式により基材上に付与する工程である。基材は特に限定されない。基材は、上記したものと同様のものを使用し得る。
【００９６】
基材は、表面に化成処理皮膜や下塗り塗膜等が形成されてもよい。化成処理皮膜は、基材の表面全体に形成されており、塗膜密着性および耐食性を向上させ得る。下塗り塗膜は、基材または化成処理皮膜の表面に形成されており、塗膜密着性および耐食性を向上させ得る。下塗り塗膜を形成するための下塗り塗料に含まれる樹脂は、特に限定されない。一例を挙げると、樹脂は、ポリエステル樹脂、エポキシ樹脂、アクリル樹脂等である。
【００９７】
インクを付与するためのインクジェット装置は、上記したものと同様のものを使用し得る。また、本実施形態のプリント物の製造方法は、シングルパス方式を採用したインクジェット装置を用いてプリント物を製造する場合に、特に優れた効果を奏する。すなわち、本実施形態で使用されるインクは、上記のとおり、粒子を含んでいることにより艶消し性を発揮している。そのため、本実施形態のプリント物の製造方法は、インクジェットプリント時に使用し得るインクジェット装置が制限されにくく、シングルパス方式も採用し得る。その結果、本実施形態のプリント物の製造方法は、１回の吐出量を多くしたり、短時間で基材上にインクを付与することができ、プリント物の生産性を向上させ得る。
【００９８】
（硬化工程）
硬化工程は、付与したインクに紫外線を照射して硬化させる工程である。基材上に吐出されたインクは、インクジェット装置に付帯された紫外線照射ランプによって紫外線が照射され、硬化される。紫外線照射ランプは、水銀ランプやガス・固体レーザー等が例示される。これらの中でも、紫外線照射ランプは、水銀ランプ、メタルハライドランプであることが好ましい。ほかにも、紫外線照射ランプは、紫外線発光ダイオード（ＵＶ−ＬＥＤ）や紫外線レーザダイオード（ＵＶ−ＬＤ）であってもよい。
【００９９】
硬化時の紫外線の積算光量は特に限定されない。積算光量は、４０ｍＪ／ｃｍ2以上であることが好ましく、６０ｍＪ／ｃｍ2以上であることがより好ましい。また、積算光量は、５００ｍＪ／ｃｍ2以下であることが好ましく、４００ｍＪ／ｃｍ2以下であることがより好ましい。なお、積算光量は、たとえば紫外線照度計・光量計（ＵＶ−３５１−２５、（株）オーク製作所製）を用い、測定波長域２４０〜２７５ｎｍ、測定波長中心２５４ｎｍの条件で測定することができる。
【０１００】
以上、本実施形態のプリント物の製造方法によれば、上記インクが使用されることにより、種々の程度の艶消し性が付与され、意匠性の優れたインクジェットプリント物が作製され得る。また、このようなインクジェットプリント物の製造方法によれば、使用されるインクジェット装置が制限されにくく、１回の吐出量を多くしたり、短時間で基材上にインクを付与することができ、プリント物の生産性が向上し得る。
【実施例】
【０１０１】
以下、実施例により本発明をより具体的に説明する。本発明は、これら実施例に何ら限定されない。
【０１０２】
使用した原料を以下に示す。
（粒子）
粒子１：シリカビーズ、ＳＳ−５０Ｆ、東ソーシリカ（株）製、平均粒子径１．３μｍ、屈折率１．４６、比重２．０
粒子２：アクリルビーズ、Ｊ−４ＰＹ、根上工業（株）製、平均粒子径２．２μｍ、屈折率１．５、比重１．４５
粒子３：メラミン系ビーズ、エポスターＳ１２、日本触媒（株）製、平均粒子径１．２μｍ、屈折率１．６５、比重１．５
粒子４：アルミナビーズ、アルナビーズＣＢ−Ｐ０２、昭和電工（株）製、平均粒子径２．０μｍ、屈折率１.７、比重３．７８
粒子５：アクリルビーズ、Ｊ−４ＰＹ、根上工業（株）製、平均粒子径３．３μｍ、屈折率１．５、比重１．４５
粒子６：酸化チタン、Ｒ−３８Ｌ、堺化学工業（株）製、平均粒子径０．４μｍ、屈折率２．７２、比重４．０
（樹脂）
樹脂１：フッ素樹脂、旭硝子（株）製、ＬＦ−２００Ｆ、三フッ化エチレン／ビニルモノマー交互共重合体
樹脂２：アクリル樹脂、三菱レイヨン（株）製、ＢＲ−１０５、 メタクリル酸エステルの重合体
樹脂３：ウレタンアクリレート、サートマー社製、ＣＮ９９１、脂肪族系ウレタンアクリレート
樹脂４：アクリロイルモルフォリン、ＫＪケミカルズ（株）製、ＡＣＭＯ、アクリルアミド系モノマー
樹脂５：アクリルモノマー、大阪有機化学工業（株）製、ＭＥＤＯＬ−１０、単官能アクリルモノマー
（分散剤）
分散剤１：高分子分散剤、ＢＹＫ社製、ＤＩＳＰＥＲＢＹＫ２００８、変性アクリル系ブロック共重合体
分散剤２：高分子分散剤、ＢＹＫ社製、ＢＹＫＪＥＴ９１５１、３級アミンを有するブロック共重合体
（溶剤）
溶剤：グリコールエーテル系溶剤、日本乳化剤（株）製、ジエチレングリコールジエチルエーテル（ＤＥＤＧ）、沸点：１８９℃
（アクリルシラン）
アクリルシラン：信越化学工業（株）製、ＫＢＭ５１０３、３−アクリロキシプロピルトリメトキシシラン
（光重合開始剤）
光重合開始剤：ＢＡＳＦジャパン（株）製、Ｉｒｇ１８４、α−ヒドロキシケトン系
【０１０３】
＜インクジェットインク＞
以下の表１に示される処方（単位は質量部）にしたがって、実施例１〜７、比較例１〜３のインクを調製した。具体的には、各成分を樹脂にミキサー混合し、濾過することにより、インクを調製した。得られたインクを用いて、以下のインクジェット条件にて基材（クロメート処理を行ったアルミ鋼板に市販のフッ素塗料（ボンフロン＃１０００ＳＲ上塗り、ＡＧＣコーテック（株）製）をエアスプレーで約１５０ｇ/ｍ2塗布し、２００℃環境下で３分間の乾燥を行った）に対してインクジェットプリントを行い、プリント物を作製した。
【０１０４】
【表１】
2019218435.tif 000002
【０１０５】
＜インクジェット条件＞
シングルパス方式
ドットサイズ：３０ｐｌ
ノズル径：４０μｍ
駆動電圧：８０Ｖ
パルス幅：１０μｍ
周波数：１０ｋＨｚ
解像度：４００×４００ｄｐｉ
塗布量：７．５ｇ／ｍ2
基材温度：５０℃（加温）
柄：ベタ柄
【０１０６】
＜乾燥条件＞
溶剤系インクジェットインクである実施例１〜２は、プリント後２００℃環境下で１分間乾燥を行った。紫外線硬化型インクジェットインクである実施例３〜７および比較例１〜３は、プリント後直ちに以下の条件にて乾燥を行った
紫外線照射ランプ：メタルハライドランプ
照射強度：０．５ｍＷ／ｃｍ2
積算光量：４００ｍＪ／ｃｍ2
照射高さ：４０ｍｍ
【０１０７】
上記プリント物の作製に際し、それぞれのインクの初期粘度、艶消し性、インクの安定性、吐出安定性について、以下の評価基準にしたがって評価した。結果を表１に示す。
【０１０８】
＜インクの初期粘度＞
調製後のインクを５０℃に調整し、Ｂ型粘度計（東機産業（株）製、ＴＶＢ−２０ＬＴ、ロータＮｏ．１、ロータ回転数６０ｒｐｍ）を用いて粘度（ｍＰａ・ｓ）を測定した。
【０１０９】
＜艶消し性＞
得られたプリント物に対して、グロスチェッカー（ＩＧ３３１、堀場製作所（株）製）を用いて、測定角度６０°にて測定し、以下の評価基準にしたがって艶消し性を評価した。
（評価基準）
◎：光沢度が１０以下であった。
○：光沢度が１０を超え、２０以下であった。
△：光沢度が２０を超え、３０以下であった。
×：３０を超えた。
【０１１０】
＜インクの安定性＞
Ｂ型粘度計（品番：ＴＶＢ−２０ＬＴ、東機産業（株）製）を用いて、温度５０℃、ロータＮｏ．１、ロータ回転数６０ｒｐｍという条件でインク粘度（ｍＰａ・ｓ）を測定し、作製直後のインク粘度と１ヶ月後のインク粘度を以下の評価基準にしたがってインクの安定性を評価した。
（評価基準）
◎：作製直後のインク粘度から１ヶ月後のインク粘度の変化が２％未満であった。
○：作製直後のインク粘度から１ヶ月後のインク粘度の変化が２％以上５％未満であった。
△：作製直後のインク粘度から１ヶ月後のインク粘度の変化が５％以上１０％以下であった。
×：作製直後のインク粘度から１ヶ月後のインク粘度の変化が１０％を超えた。
【０１１１】
＜吐出安定性＞
６０分間連続で吐出した際と、吐出後に静置した後のノズルの詰まりやインク液滴の散らばり（インク液滴が所望の大きさの１滴とならず、細かく散らばる現象）を確認し、以下の評価基準にしたがって評価した。
（評価基準）
◎：ノズルの詰まりや、インク液滴の散らばりが全くなかった。
○：ノズルの詰まりがなかった。
△：ノズルに一部詰まりが見られた。
×：ノズルに多くの詰まりが見られた。
【０１１２】
表１に示されるように、実施例１〜７のインクは、いずれもインク粘度の変化率が小さく、貯蔵安定性が優れていた。また、これらのインクは、吐出安定性が優れ、かつ、優れた艶消し性を発揮することができた。一方、高比重の粒子を用いた比較例１のインクは、貯蔵安定性が充分でなく、艶消し性や吐出安定性も不充分であった。平均粒子径の大きな粒子を用いた比較例２のインクは、吐出安定性が劣った。屈折率が大きく、比重の大きな粒子を用いた比較例３のインクは、艶消し性が劣った。